FR 2634753 A1 19900202 FR 8810138 A 19880727 VITRAGE A COUCHE ELECTROCONDUCTRICE OBTENUE PAR PYROLYSE DE COMPOSES EN POUDRE, UTILISABLE EN TANT QUE. PARE-BRISE POUR AUTOMOBILE Io La présente Invention concerne un vitrage muni d'un revête- ment ilectroconducteur à base d'oxydes métalliques présentant une ré- sistance électrique sufftsamment basse et malgré tout une bonne transmisslon lumineuse dans le visible pour que son utilisation en tant que vitrage chauffant pour l'automobile puisse être envisagée. Il est connu par divers brevets antérieurs de fabriquer des vitrages revêtus de couches conductrices ayant la transmission lumineu- se supérieure à 75 % ou 70 X selon les législations, qui autorise leur utilisation en tant que vitrages pour l'automobile et présentant une résistance par carré de l'ordre de 10 ohms et mime descendant Jusque oins. Ainsi le document de brevet EP-A-192 009 propose des vitrages revêtus d'une couche d'ITO (Indium tin oxide) pyrolysée obtenue à par- tir de composés en poudre, d'épaisseur de 1900 et de 3000 Angstroems, présentant des résistances par carré qui sont respectivement de 11 et de 7,5 ohms et des facteurs de transmission lumineuse respectivement de 83 et 82 X. La couche de 3000 Angstroetms d'épaisseur est rouge mauve en réflexion, ce qui sur le plan esthétique, harmonie avec les couleurs de carrosseries des voitures, a peu de chance d'être accepté. En outre ces couches pyrolysées présentent un léger mouchetis et un léger voile qui ne sont pas du tout génants pour un vitrage uti- 11sé dans.le bâtiment, mais qui pour un vitrage automobile peuvent être contestés. Ainsi, les normes pour les pare-brise d'automobiles requiè- rent que le voile (pourcentage de lumière diffuse) ne soit pas supé- rieur à 0,5 %, ce qui est inférieur à ce que l'oeil est capable d'apercevoir en vision normale (2 à 3 %) et à ce qui est accepté pour des vitrages destinés au bâtiment. Il est à noter que ce brevet antérieur EP 192 009 propose la réalisation de vitrages feuilletés à couche ITO, mais pour faciliter le traitement thermique réducteur de l'ITO, il prévoit d'opérer ledit traitement thermique réducteur sur le vitrage feuilleté réalisé, avec un brûleur, le brûleur ayant l'avantage d'échauffer rapidement la cou- che d'ITO pour la traiter, sans avoir le temps d'échauffer la structure du vitrage, la couche d'ITO étant pour cela disposée sur une face exté- rieure du vitrage, directement au contact de la flamme du brûleur. Le document de brevet US 4 490 227 propose quant à lui des vitrages revêtus d'une couche d'ITO obtenue par des techniques sous vi- de, d'épaisseur de l'ordre de 2800 Angstroems, de transmission de l'or- dre de 78 %, de résistance au carré approximativement de 7 à 10 ohms. Ces couches sous vide sont longues à fabriquer, coûteuses et l'obtention de résistances plus faibles augmenterait le temps de fabri- cation et le coût d'une part, risquerait de faire franchir les 75 % ou % de transmission requis pour des vitrages automobiles d'autre part. Le document US 4 655 811, propose des couches d'ITO déposées sous vide ayant des résistances par carré descendant jusque 5 ohms et conservant une transmission lumineuse compatible avec les utilisations dans le domaine de l'automobile. Les coûts de production sont élevés, les temps de production sont longs et l'augmentation des épaisseurs augmenterait encore ces coûts et ces temps de production d'une part et diminuerait trop la transmission lumineuse d'autre part. Sont également connus des vitrages revêtus d'un empilement de couches obtenues par des techniques sous vide, couches parmi lesquelles est présente une couche d'Ag entourée de couches de diélectriques. Ces vitrages ont, conmme les précédents déjà mentionnés, une résistance électrique supérieure à 5 ohms et en outre ces couches s'oxydent et se dégradent facilement, notamment à l'humidité. Par ailleurs, les feuil- les de verre revêtues de ces empilements de couches contenant une cou- che d'Ag, nécessitent des précautions importantes lors de leur feuilletage en vue de constituer des vitrages feuilletés, car la moin- dre salissure, la moindre poussière crée un défaut visible. La présente invention vise à fournir un vitrage revêtu d'un dépôt *lectroconducteur d'ITO, utilisable en tant que vitrage pour l'automobile et en général pour vihicule, susceptible d'être chauffé électriquement grice à l'énergie électrique disponible sur le véhicule, dont le dépôt ITO soit résistant, soit esthétique (couleur neutre ou identique I celle des vitrages anti-solaires pour automobiles utilisés et appréciés actuellement, sans mouchetis, sans voile,...) et dont le coût de production soit moins élevé que celui des vitrages produits sous vide. Cette utilisation des vitrages dans l'automobile Implique une transmission lumineuse pour l'illu1minant A, (TL), Importante, qui selon les rlglementations doit Itre au moins de 75 % ou 70 S, suivant les législations. Elle vise dans un premier mode de réalisation, un vitrage re- vêtu d'un dipSt ilectroconducteur d'ITO ayant une résistance électri- que par carré égale ou avantageusement Infirieure I 5 ohms. _5 En outre, elle vise aussi de préférence, un vitrage amil1o- rant le confort d'it des passagers du véhicule, donc capable de pré- senter malgré la transmission lumineuse importante requise par les réglementations, une transmission énergétique abaissée par rapport I un vitrage traditionnel. Elle propose pour cela un vitrage ayant au moins une plaque de verre revêtue d'une couche d'ITO, obtenue par pyrolyse d'un mélange pulvérulent d'un composé d'itain, notamment du DBTO (oxyde de dabutyl étain) et d'un compos4 d'indium, en particulier le fonrmlate d'indium, puis par traitement réducteur de la couche ainsi obtenue, associée avec une feuille d'un mat&rlau du type matitre plastique souple à indice s'approchant plus de celui de la couche ITO que l'tndice de l'air. Cette feuille est en un matériau appartenant au groupe sui- vant: - PVB (butyral de polyvinyle), - PVC (chlorure de polyviRyle), - PU (polyuréthane), et possède un Indice compris entre l'indice 1 de l'air et l'indice de l'ordre de 1,8 de la couche ITO, notamment un Indice de l'ordre de 1,5. Grice à la disposition de la couche ITO sur une face de feuille de verre qui permette sa mise en contact avec un matériau sou- ple apte.ê pouser Intimement les éventuelles Irrégularités de surface de la couche ITO, grice I l'indice &levé de ce matiriau, les mouchetis sont pratiquement supprimés et en outre le -possible aspect voilé de la 26347 53 couche ITO est inexistant et compatible avec les réglementations. Avantageusement, la couche ITO a une épaisseur telle que sa couleur est une couleur appréciée pour les vitrages d'automobile, en particulier une couleur légèrement verte en réflexion. Suivant un premier mode de réalisation, la couche d'ITO a une épaisseur d'au moins 330 nanomêtres, ce qui lui confire une résistance par carré égale ou inférieure à 5 ohms et de préférence une épaisseur de l'ordre de 350-380 nanomêtres, ce qui lui confère une résistance par carré de l'ordre de 4,5 ohms - 4,0 ohms. Selon un autre mode de réalisation, la couche ITO a une épaisseur de l'ordre de 180 nanomètres, ce qui lui confère une résis- tance par carré de l'ordre de 10 ohms. Avantageusement pour conférer au vitrage des propriétés de transmission énergétique améliorée visant à accroître le confort d'été et également pour contribuer à l'amélioration de l'aspect dudit vitra- ge, la plaque de verre portant le revêtement d'ITO et/ou une autre pla- que de verre qui lui est associée pour constituer avec elle un vitrage feuilleté, est en un verre teinté dans sa masse, du type dit *TSAH ou NTSA2+". L'invention propose également un procédé pour fabriquer le vitrage à couche ITO électroconductrice tel que présenté précédemment. L'invention sera maintenant décrite plus en détail en réfé- rence aux figures jointes qui représentent: figure 1: une première variante d'un vitrage selon l'in- vention, en vue éclatée, À figure 2: un vitrage feuilleté ayant selon l'invention une couche d'ITO, figure 3: un vitrage feuilleté selon l'invention ayant reçu ses dépôts d'émail et amenées de courant électrique en vue d'être monté en tant que pare-brise d'automobile. La figure 1 montre un vitrage constitué d'une seule plaque de verre 11 revêtue d'une couche 12 d'ITO, et associée à une feuille 13 d'un matériau souple à indice de réfraction supérieur à celui de l'air, compris entre l'indice de l'air et l'indice de la couche d'ITO (1,8) et notamment de l'ordre de 1,5, apte i parfaitement adhérer sur la couche 12, à en épouser intimement les éventuelles irrégularités, apte égale- ment à être utilisée telle quelle, c'est-à-dire sans protection ou recouvrement. Une telle feuille 13, à base de polyuréthane (P.U.) est dé- crite en détail dans les documents de brevets publiés en EUROPE sous les numéros 54 491, 132 198, 133 090 et le document de brevet publié en FRANCE sous le numéro 2 398 606. La plaque I est en verre silico-sodo-calcique utilisé clas- siquement pour les vitrages automobiles et bâtiments. Il peut s'agir d'un verre clair, c'est-a-dire non coloré, présentant une transmission lumineuse importante, supérieure à 90 % sous une épaisseur de 4 mn. Il peut s'aglr aussi, d'un verre coloré dans sa masse apte à procurer un confort d'été accru pour les passagers du véhicule ou du local équipé de tels verres, du fait de son facteur de transmission énergétique réduit. Avantageusement la coloration du verre est la même que celle de la couche, à savoir vert pour les épaisseurs de couche de l'ordre de 350-380 n.m, ou 180 n.m. Ainsi du seul fait de la coloration du verre, les éventuelles légères irrégularités de couleur de la couche sont masquées. En outre la couleur verte est fortement appréciée pour les vitrages automobiles. Par ailleurs, ces verres teintés dans leur masse par des oxy- 2 des de fer, possèdent des propriétés d'absorption du rayonnement IR, et donc en général.des propr1iétés énergétiques intéressantes, grace aux- quelles le confort d'été est accru. Ainsi comme verre coloré, on peut utiliser du verre dit nTSA" contenait Fe203 dans des proportions pondérales de l'ordre de 0,55 à 0,62 %, FeO pour environ 0,11 à 0,16 %, ce qui conduit à un rapport Fe2+/Fe de l'ordre de 0,19 à 0,25, CoO pour moins de 12 ppm et même de préférence pour moIns de 10 ppm. Il en résulte des propriétés par exemple pour une épaisseur de 3,85 m de transmission lumineuse (TL) élevées voisines de 78 %, un facteur énergétique de transmission (TE) relativement bas et voisin de , ce qui conduit a un rapport TL/TE de l 'ordre de 1,30. On peut aussi utiliser cornmme verre coloré, en particulier lorsque la réglementation n'impose qu'une transmission lumineuse de %, un verre un peu plus coloré que le ITSA", mais présentant par contre une transmission lumineuse un peu plus faible, à savoir un TSA2+". Ce "TSA2+" est coloré par les mêmes oxydes que précédemment maIs dans des proportions légèrement différentes. Atnsi les proportions d'oxydes métalliques sont les suivantes Fe203: approximativement compris entre 0,75 et 0,90 % FeO: approximativement compris entre 0,15 et 0,22 % CoO: inférieur à 17 ppm et mime de préférence inférieur à 10 ppm soit Fe2+/Fe = 0,20 environ Il en résulte pour ce verre "ITSA2+", en 3,85 mm d'épaisseur les propriétés suivantes TL: de l'ordre de 72 % TE: de l'ordre de 50 % ce qui conduit à un rapport TL/TE de l'ordre de 1,40 ou 1,50. Ainsi un vitrage automobile selon l'invention peut être réa- lisé avec une feuille de verre 11 en verre 'TSA" d'épaisseur 3 mm, re- couvert d'une couche ITO d'épaisseur de l'ordre de 350-380 n.m ou à fortiori de l'ordre de 180 n.m, elle-même recouverte de polyuréthane comme décrit dans les brevets antérieurs déjà cités. Avec l'épaisseur de couche de 180 n.m, l'épaisseur de verre "TSA" peut être légèrement plus importante, et atteindre jusqu'A 3,5 ou 4 mnm. Il en résulte un vitrage de couleur très légèrement verte en transmission, verte en réflexion ayant un TL compatible avec la régle- mentation auto (plus de 75 %) et un TE de l'ordre de 1,40. Si l'on veut à la place du verre "TSA" employer du "TSA2+', en ayant des coefficients de transmission lumineuse compatibles avec les réglementations, on peut choisir une plaque de verre 11 en verre TSA2+" de 3 mm d'épaisseur, de préférence avec une épaisseur de couche de 180 n. m. Il en résulte alors pour le vitrage fini un coefficient TL supérieur à 70 %, un coefficient TE de l'ordre de 1,50, c'est-A-dire une transmission énergétique réduite et donc un confort d'été amélioré. Bien entendu des vitrages selon l'invention avec des épais- seurs de verre pour constituer la plaque 11, inférieures à celles énon- cées ci-dessous, sont à fortiori possibles puisque cela permet d'augmenter la transmission lumineuse et qu'en conséquence les régle- mentations restent satisfaites. La figure 2 montre un vitrage feuilleté à au moins deux épaisseurs de verre, constitué d'une première plaque de verre 15 revê- tue d'une couche 16 d'ITO associée à une feuille 17 d'un matériau à in- dice de réfraction supérieur à celui de l'air, compris entre l'indice de l'air et l'indice de la couche d'ITO (1,8) et notamment de l'ordre de 1,5 apte à parfaitement adhérer sur la couche 16, A en épouser inti- no Il aajoA ap anbeld el ans aisodtp 91 no ZT aqanoa aSa) 3. Àsasseo SaL:uesweulw ua '"*soa 'SaLqoeunne saSlassoA.eJ ap sajeq SaL no sas:Quae Sal suep a6e:uo al 'suolZuelnuem set aesjoAel jsuje sa sapt[os snLd spaoq s:psaL a.puaJ anod spJoq mnal ans saidmal :uaOuW.Q69L luos 'atatllna4 a6j.4:A un JJmol p agu:sap 8T Jaaa ap Sp anbeLd aj;ng,t anb:uawaLLan:4uai jsuje 'S91 no IT nbeld ala: 'luamas -na6e:ueAy ' slte4J:ai9:top aSjJA @p anbetd xnap 8 iaLLtnal a6eJMA un Qo seo aL suep Sl anbeLd el e agaosse a4a, q a1ulsap 'anrad uou 81 aJldA ap anbeld aine aLLSan:uaA,L anb 'sdua afSh ua a:uaeigjjd ap lo sinaLle,p Isuje 'aiqpoq:sa aqinoo a:ePgLpe luiod S91 no T aiaaJ OA ap anbeLd eL aiessaou is 'saisodip 9T no ZT OJI,p aq4noa e stol auun sa:4Lewoueu 081 ap aSpjO,L ap:ios 'Saj,:pUeU 08-0OSú ap apoL. ap old -wexa.ed:a sao:woueu 0úúo su[o ne,p:los inassledi aun:e eafuoi 91 no ZT aqonoD el anb OLi lisa garo.d a6ueLm ap g:luenb el Z96 881 '60L 681 '8SZ 161 6616 OT 'TS " SZT.U SaL snos SILqnd suadoJna slaGaq ap sluawnoop SOL suep LIe;:P ua sa:DJip gaiP suoI:eLLQ:sul,p aple,l g aej: sa ai -j.A ua:eaJsqns aL uns sa.pnod-ap a6uetsw np uol:4nq.j:s p el 600 Z6T uaidoJna aaAaJq ap, uma:op aL suep 3IioP:sa O180 Sla 0oJUI ap a6ue-ta LOn un oZ Àsuojow SI la S aJiuO a3uadIgd ap ia suoT@m OZ Ola o as3ua sasj.d --U0o uOS salJ,4poLnuej6 SOL ' 0180 P X OT:a oluI aP X 06 aP aJpJo L ap:uos saLe.ipuod suozilododd SOL 01.8C la ouI ap seo aL sue] ' par exemple un traitement thermique en atmosphère réductrice contrôlée. ou un traitement thermique par brûleur à flamme réductrice. Ainsi qu'il est connu le traitement thermique en atmosphère réductrice contr81ée, peut se faire à une température de l'ordre de 400C pendant environ 30 min dans une atmosphère réductrice contenant par exemple N2 + 10 % H2. D'autres temps, températures, pourcentages d'hydrogène peuvent être choisis en sachant cependant que si le temps diminue, il convient pour obtenir le même résultat, d'augmenter la tem- pérature et/ou le pourcentage d'hydrogène et vice-versa. Toutefois, cette température de l'ordre de 400C, à laquelle le relâchement des contraintes dans le verre est lent, a l'avantage de préserver en grande partie la légère trempe des bords des plaques de verre. Le traitement réducteur peut se faire indépendamment du trai- tement de bombage, ou si désiré, se faire simultanément. Dans ce der- nier cas, la feuille de verre 11 ou 15 revêtue de sa couche 12 ou 16 à réduire, et éventuellement aussi la seconde feuille de verre 18 desti- née à être associée à la feuille 15 pour constituer un vitrage feuilleté, est (sont) posée (s) sur un squelette ou cadre de bombage et enfournée (s) dans un four chauffé à température de l'ordre de 600 ou 650'C et sous atmosphère réductrice contrôlée. Elle (s) épouse (nt) le profil du squelette au fur et à mesure qu'elle (s) s'échauffe (nt) et simultanément la couche 2 ou 6 se réduit. Selon l'invention, dans la mesure o l'on fabrique un feuil- leté, la couche 12 ou 16 d'ITO est déposée sur une face d'une feuille de verre 11 ou 15 destinée à être en contact avec l'intercalaire plas- tique, par exemple en PVB. Lorsqu'il y a deux feuilles de verre 11 et 18 enfournées pour être bombées, la couche 16 d'ITO iposge sur V'ine des feuilias de verre tl1 est disposée entre lesdites deux feuilles de verre 11 et 18. Malgré le fait que la couche 16 soit enfermée entre les deux feuilles 11 et 18, sa réduction s'opère aussi bien que si elle n'était pas recouverte et était en contact libre avec l'atmosphère traitante. Bien entendu, dans ce cas o bombage et réduction s'opèrent simultanément, la température dans le four est plus élevée, ce qui au- torise une durée de traitement thermique réducteur plus courte; et/ou un proportion plus réduite d'hydrogène. Avantageusement, pour assurer une grande homogénéité du trai- tement réducteur, que celui-ci soit fait en une opération indépendante du bombage ou simultanément au bombage, une légère surpression est en- tretenue dans le four de réduction (éventuellement en même temps four de bombage), inférieure à 1 bar de l'ordre de 0,1 à 0,5 bar, par exem- ple 0,2 bar. SI une légère trempe, par exemple des bords de la (ou des) feuilles est souhaitée, un soufflage est pratiqué à la sortie du bomba- ge (qui éventuellement dans certains cas est simultané avec l'opération de réduction). La feuille 13 ou 17 en matériau du type PVB, PVC, PU peut également être avantageusement colorée, notamment en une couleur Iden- tique a celle de la couche d'ITO ce qui fait encore plus disparaître les éventuelles petites irrégularités de couleur de la couche d'ITO. Ces techniques de coloration du PVB, PU, PVC sont bien connues et ne seront pas détaillées ici. Toutefois il faut remarquer que si la couche ITO pyrolysée selon l'invention présente de remarquables propriétés de transmission lumineuse pour une résistance électrique donnée, qui autorisent l'asso- ciation de ladite couche avec des plaques de verre ou des PVB, PU, PVC colorés tout en respectant la réglementation en matière de transmission lumineuse, Il est préférable de choisir plut6t un verre coloré qu'un PVB coloré, le verre coloré amenant par ses propriétés intrinsèques un confort thermique d'été que n'amène pas le PVB, PU ou PVC coloré. Pour pouvoir alimenter électriquement la couche 12 ou 16, des bandes d'amenée de courant sont à mettre en place. Ces bandes peuvent être, comme habituellement des bandes conductrices sérigraphlées a base d'Ag. Compte tenu de la solidité de la couche ITO, de son épaisseur, de son bon accrochage au verre, avan- tageusement a la place des bandes conductrices sérigraphiées classiques on utilise des rubans ou clinquants métalliques accolés à la couche conductrice d'ITO, maintenus ainsi accolés par la feuille de matière plastique du type PVB, PU ou PYC adhérente à la couche. Dans le mode de réalisation de la figure 1, ces bandes conductrices sérigraphiées ou sous forme de clinquants métalliques (cuivre étamé) sont référencées 14a et 14b. Dans le mode de réalisation de la figure 2, elles sont réfé- rencées 19a et 19b. A titre de écoration, pour masquer les bandes conductrices ainsi que la colle éventuelle servant a fixer des vitrages dans leur bale, sont également prévus des dépôts périphériques d'émail. Un vitrage du type de celui de la figure 2 est montré en vue éclatée plus détaillée, avec tous ses équipements (bandes conductrices dépôts d'émail) en figure 3. On retrouve sur cette figure 3 les mêmes éléments qu'en figure 2 et avec les mêmes références, à savoir, la feuille de verre 15, portant la couche 16 d'ITO, une seconde feuille de verre 18 exempte de toute couche, mais éventuellement en un verre co- loré dans sa masse, du type "TSA" ou "TSA2+" la feuille 17 de matière du type PVB, d'indice supérieur à celui de l'air et éventuellement co- lorée, les bandes conductrices 19a et 19b notamment sous la forme de clinquants, disposées sensiblement horizontalement et sensiblement pa- rallèles, l'une en partie haute du vitrage, l'autre en partie basse. Sont également figurés en figure 3 des dépôts périphériques d'émail sombre, opaque, par exemple noir, destinés à essentiellement améliorer l'esthétique du vitrage posé dans une bale notamment par col- lage. Cet émail sert en particulier à masquer les bandes 19a et 19b d'amenée de courant et la colle servant à fixer le pare-brise. Ces dé- pôts d'émail protègent aussi la colle servant à fixer le pare-brise de l'action néfaste du soleil. Pour réaliser ces diverses fonctions, au moins deux dépôts d'émail sont nécessaires: l'un en face 4 du vitrage feuilleté, c'est-à-dire sur la face tournée vers l'intérieur de la feuille de verre 15 la plus à l'intérieur de l'habitacle fermé par le vitrage, l'autre sur la face 2 du vitrage feuilleté, c'est-à-dire la face de la feuille de verre extérieure 18 tournée vers l'intérieur de l'habitacle. (De façon conventionnelle, les faces d'un vitrage feuil- leté monté dans une bale et fermant un habitacle par exemple un véhicu- le automobile sont numérotées de l'extérieur de l'habitacle vers l'intérieur: 1 pour la face tournée vers l'extérieur de la feuille de verre extérieure, 2 pour la face Intérieure de cette même feuille-en contact avec l'intercalaire plastique, 3 pour la face dirigée vers l'intérieur du vitrage, en contact avec l'intercalaire plastique, de la feuille de verre la plus intérieure, 4 pour la face Intérieure à l'habitacle, de la feuille de verre disposée la plus à l'intérieur). Avantageusement, lorsqu'un tel dépôt d'émail est fait sur une face de la plaque de verre destinée à venir en contact au cours de la phase ultérieure de bombage avec une autre plaque de verre, ledit dépôt d'émail est recuit préalablement à toute superposition le mettant en contact avec un autre verre, pour éviter qu'il ne salisse cet autre verre. Ceci est en particulier pratiqué pour lé bordd'émail déposé fa- ce 2. Comme montré sur la figure 3, la couche 16 d'ITO est déposée en face 3. Cette couche 16 est par exemple déposée à la sortie du bain float d'une installation de fabrication de verre plat, sur un ruban de verre plat fabriqué en continu. Ce ruban est découpé en rectangles, puis suivant la forme développée du pare-brise ou en général vitrage à réaliser; ceci constitue alors la plaque 15 revêtue de sa couche 16. Cette plaque 15 reçoit alors sur sa face non revêtue d'ITO, c'est-a-dire la face qui constituera la face 4 du vitrage feuilleté, un dépôt 20 d'émail à sa périphérie par une technique classique de sérl- graphie. Ensuite cette plaque 15 revêtue d'ITO don côU,d avec son dé- pôt d'émail périphérique de l'autre, est associée avec une autre plaque de verre, la plaque 18, découpée elle aussi par exemple dans le ruban sortant d'une ligne float, en verre clair ou en verre teint& dans sa masse. Cette plaque 18 plane reçoit sur une de ses faces, celle qui s15 constituera la face 2 du vitrage feuilleté, un dépôt périphérique d'mail 21. Avantageusement, ce dépôt 21 en face 2 est recuit. Les deux plaques de verre 15 et 18 sont appairées, c'est-i- dire superposées, face 2 contre face 3, et bombées simultanément par chauffage et par exemple affaissement sur un cadre ou squelette de bom- bage. La plaque 15 seule, ou les deux plaques encore superposées à la suite du bombage, est (sont) alors soumise (s) au traitement réduc- teur pour valoriser les propriétés de la couche d'ITO 16. Dans les parebrise de forme bombée classique, la couche 16 est sur une face convexe, elle est donc mise en légère extension par bombage du verre, sans précaution particulière et malgré cela ses propriétés, en parti- culier électriques ne sont pas affectées. La feuille intercalaire 17 de matière à indice voisin de ce- lui de la couche d'ITO, en particulier en PVB, est découpée, associée avec les clinquants lga et 19b notamment par soudage ponctuel à chaud desdites clinquants sur les bords haut et bas de la feuille. Avantageusement, a une extrémité de la bande haute 19a, le clinquant métallique n'est pas coupé, mais passe de l'autre côté du PVB au tra- vers d'une incision pratiquée dans le PVB, puis descend verticalement le long du bord du PVB Jusqu'au niveau du brin inférieur 19b de clinquant. Les deux brins 19b et l9a de clinquant, isolés l'un de l'au- tre sont associés pour pouvoir sortir en un endroit unique. Cette feuille de matière type PVB est alors mise en interca- laire entre les deux plaques de verre 15 et 18, les brins 19a et l9b du clinquant étant accolés à la couche 16 sur la face 3. L'ensemble du vitrage ainsi réalisé est feuilleté par les techniques classiques du feuilletage, par pressage, action du vide et de la chaleur. Cette technique de feuilletage étant classique, elle ne sera pas développée ici. Signalons seulement que des pressions de l'or- dre de 10 bars, des températures de l'ordre de 130 C peuvent être mises en oeuvre à cet effet pendant des temps de l'ordre de l'heure. Les extrémités des brins 19a et 19b sortant du vitrage ainsi réalisé sontdisponibles pour être branchés sur la source de courant électrique du véhicule sur lequel le vitrage sera monté. Eventuellement, ces brins 19a et 19b peuvent être coupes et reliés à une connexion particulière facilitant la liaison avec la sour- ce de courant. On peut comme déjà dit utiliser pour la plaque de verre 18 un verre dit "TSA" pour améllorer les qualités énergétiques du vitrage.' Ainsi la plaque 18 peut être en un verre NTSA" de 2,1 mm ou 2,2 mm d'épaisseur, la plaque 15 revêtue ITO peut être en un verre clair classique de 2,1 à 2,6 mm d'épaisseur et la feuille 17 peut être un PVB de 0,76 mm d'épaisseur. Il en résulte un vitrage d'aspect légè- rement verdâtre, de couleur parfaitement uniforme avec un coefficient TL O Mordre de 77 %,$d onc en accord avec toutes les réglementations en matière de vitrage auto et un coefficient TE de l'ordre de 50 % soit un rapport TL/TE de l'ordre de 1,5. Dans un autre mode de réalisation la plaque 18 a 2,6 mm d'épaisseur, toutes autres choses égales par ailleurs le coefficient TL tombe légèrement en dessous de 75 % pour une épaisseur de couche ITO i 'rdre de 3BEO3BO-n.h, mais satisfait la réglementation des pays o un TL i seulement 70-,%,est xigê.I Par contre, pour une épaisseur de couche ITO ié 'Qrdre de [E0 n.m, le seuil de 75 % est satisfait. Dans la mesure o les bandes d'amenée de courant 19a et 19b ne sont pas des clinquants métalliques, mais des bandes sérigraphiées, lesdites bandes sérigraphiées sont déposées sur les bords supérieurs et inférieurs de la plaque de verre 15 revêtue de sa couche ITO sur cette couche ITO, donc en face 3 du vitrage feuilleté après découpe aux di- mensions du vitrage fini et après émaillage périphérique en face 4 de la même plaque 15. Avantageusement, avant association avec l'autre plaque de verre 18 pour bombage, ces bandes sérigraphiées sur la plaque 15 sont recuites. Dans la mesure o le vitrage réalisé est du type montré sur la figure 1, c'est-adire avec une seule plaque de verre 11 revêtue ITO en association avec une feuille de matière d'indice supérieur à celui de l'air et aussi voisin que possible de celui de l'ITO, par exemple en PU, les bandes conductrices 14a et 14b sont elles aussi soit sErigra- phfees soit en clinquants. Elles sont alors en contact avec la couche ITO. Dans la mesure o Il s'agit de bandes conductrices sêrigra- phi&es, celles-ci peuvent être masquées de l'extérieur par un dEpôt d'fmail opaque non représenté sur la figure, de préférence continu tout 3 fait à la périphérie du vitrage, puis dégradé en pointillés du côté du centre du vitrage, la bande conductrice à l'Ag sérigraphiée itant avantageusement déposée en limite de l'émail, à cheval sur les pointil- * lis dudIt fmail et sur la couche ITO seule. Avantageusement pour ce vitrage du type de celui montré sur la figure 1, les clinquants métalliques ou les bandes sérigraphides sont masqués par un cadre en matière thermoplastique monté in situ par la technique dite d'encapsulation. Ce cadre d'encapsulation peut aussi servir de cache, de protection et d'isolant pour le brin de clinquant métallique cheminant Jusqu'a sa sortie du vitrage de l'autre c té de la feuille de PU, c'est-i-dire non en contact avec la couche ITO. Bien entendu, une telle encapsulation est particulièrement intéressante dans le cas d'un vitrage selon la figure 3, mais elle peut également être mise en oeuvre sur un autre vitrage, par exemple celui montré figure 2 ou 3. Ainsi donc, les bonnes propriétés de la couche ITO permettent son association avec des verres teintés dans leur masse. Il en résulte un vitrage à propriétés électriques, optiques et thermiques intéressan- tes. Des épaisseurs de plaques de verre ont été proposées précé- demment grace auxquelles les réglementations sont respectées, mais bien entendu des épaisseurs plus faibles que celles proposées sont à fortio- ri acceptables, le coefficient TL n'en sera que plus élevé. La solidité de cette couche autorise le bombage 'de son sup- port après dépôt, sans précaution particulière même lorsqu'après bomba- ge ladite couche est disposée sur la face convexe de son support. Ce vitrage peut être utilisé en tant que pare-brise chauffant pour automobile. REVENDICATIONS 1. Vitrage ayant au moins une plaque de verre revêtue d'une couche d'ITO obtenue par pyrolyse d'un mélange pulvérulent d'un composé d'étain, notamment du DBTO et d'un composé d'indium, en particulier le formiate d'indium, puis par traitement réducteur, caractérisé en ce que la plaque de verre portant la couche ITO pyrolysée est associée avec une feuille plaquée sur la couche ITO, en un matériau souple, d'indice optique plus près de celui de la couche ITO que l'indice de l'air. 2. Vitrage selon la revendication 1, caractérisé en ce que cette feuille est en un matériau appartenant au groupe suivant: PVB, PVC, PU et possède un indice compris entre l'indice 1 de l'air et l'in- dice de l'ordre de 1,8 de la couche ITO0, notamment un indice de l'ordre de 1,5. 3. Vitrage selon l'une des revendications précédentes, carac- térisé en ce que le matériau souple d'indice supérieur i celui de l'air est coloré. 4. Vitrage selon l'une des revendications 1 i 3, caractérisé en ce que la couche ITO a une épaisseur lui conférant une couleur ver- dâtre. 5. Vitrage selon la revendication 4, caractérisé en ce que la couche ITO0 a une épaisseur soit d'au moins 330 n.m et de préférence de l'ordre de 350 i 380 n.m, soit de l'ordre de 180 n.m. 6. Vitrage selon l'une des revendications précédentes, carac- térisé en ce que pour alimenter électriquement la couche ITO0, celle-ci est équipée de deux bandes d'amenée de courant sérigraphiées i base d'Ag. 7. Vitrage selon l'une des revendications 1 i 5, caractérisé en ce que pour alimenter électriquement la couche, deux clinquants mé- talliques, notamment i base de cuivre, sont mis en contact avec elle en étant disposés entre elle et la feuille de matière souple i indice su- périeur i celui de l'air, plaquée contre ladite couche. 8. Vitrage selon la revendication 7, caractérisé en ce que les deux connexions électriques destinées i brancher les clinquants sont sensiblement au même endroit, dans le prolongement de l'une des bandes d'amenée de courant formée par l'un des clinquants, l'autre clinquant i l'extrémité de l'autre bande d'amenée de courant passant du côté de l'autre face de la feuille de matière souple i indice supérieur à celui de l'air non en contact avec la couche ITO0, au travers d'une incision pratiquée dans cette feuille et cheminant jusqu'i la position commune de sortie en étant isolé de la couche ITO par l'épaisseur de la feuille de matière souple. 9. Vitrage selon l'une des revendications précédentes, carac- térisé en ce qu'il comprend une épaisseur de verre teinte dans sa masse à coefficient de transmission énergétique réduit. 10. Vitrage selon la revendication 9, caractérisé en ce que le verre teinté est vert, soit de la même couleur que la couche ITO. 11. Vitrage selon la revendication 10, caractérisé en ce que le verre teinté est du verre dit "TSA" ou "TSA2+", c'est-3-dire conte- nant des oxydes colorants dans les proportions pondérales approximati- ves suivantes: "TSA" Fe203: compris entre 0,55 et 0,62 % FeO: compris entre 0,11 et 0,16 % CoO: inférieur à 12 et de préférence 10 ppm "TSA2+" Fe203: compris entre 0,75 et 0,90 % FeO: compris entre 0,15 et 0,22 % CoO: inférieur a 17 et de préférence 10 ppm. 12. Vitrage selon l'une des revendications 9 a 11 précédentes, caractérisé en ce que le verre teinté est celui qui porte la couche ITO. 13. Vitrage seln la revendication 12, caractérisé en ce qu'il comprend une seule plaque de verre du type eTSA" ou "TSA2+" d'épaisseur maximale 3, 5 ou 4 mm portant une couche ITO de 350-380 n.m ou de 180 n.m d'épaisseur et une feuille de PU plaquée sur la plaque de verre du côté de la couche ITO. 14. Vitrage selon l'une des revendications 9 a 11 précédentes, caractérisé en ce que le verre teinté est une plaque de verre supplé- mentaire qui est associée à celle portant la couche ITO de façon a constituer avec elle un vitrage feuilleté avec comme intercalaire le matériau souple a indice supérieur a celui de l'air, notamment environ 1, 5. 15. Vitrage selon la revendication 14, caractérisé en ce que les faces des plaques de verre étant conventionnellement numérotées 1, 2, 3, 4 en allant de l'extérieur vers l'intérieur de l'habitacle fermé par le vitrage, la couche ITO est en face 3 d'une plaque de verre clair, la plaque associée dont les faces sont 1 et 2 étant en verre TSA" ou 'TSA2+". 16. Vitrage selon la revendication 15, caractérisé en ce que des dépôts d'émail disposés en périphérie des plaques de verre sont dé- A6 posés en faces 2 et 4. 17. Vitrage selon l'une des revendications 14 à 16, caracté- risé en ce qu'il comprend une plaque extérieure de verre teinté dit "TSA" d'épaisseur maximale de l'ordre de 2,2 mm, une plaque disposée vers l'intérieur de l'habitacle à fermer par le vitrage, en verre clair d'épaisseur de l'ordre de 2,1 à 2,6 mm, revêtue d'une couche ITO d'épaisseur de l'ordre de 350 à 380 nm sur sa face tournée vers la-pla- que de verre teinté, ces deux plaques de verre étant assemblées en un feuilleté avec intercalation de la feuille en matière souple à indice supérieur à 1, notamment du PVB. 18. Vitrage selon l'une des revendications 13 à 16, caracté- risé en ce qu'il comprend une plaque extérieure de verre teinté dit "TSA" d'épaisseur maximale de l'ordre de 2,6 mm, une plaque disposée vers l'intérieur de l'habitacle à fermer par le vitrage, en verre clair d'épaisseur de l'ordre de 2,1 à 2,6 mm revêtue d'une couche IT0 d'épaisseur de l'ordre de 180 n.m sur sa face tournée vers la plaque de verre teinté, ces deux plaques étant assemblées en un feuilleté avec intercalation de la feuille en matière souple à indice supérieur i 1, notamment en PVB. 19. Vitrage selon l'une des revendications précédentes, carac- térisé en ce qu'il présente une transmission lumineuse (TL) compatible avec les réglementations en matière de vitrage pour l'automobile, à sa- voir TL supérieur ou égal à 70 ou 75 % selon les pays, une transmission énergétique (TE) réduite conduisant à un rapport TL/TE de l'ordre de 1,5 et une résistance électrique par carré uniforme, soit inférieure ou égale à 5 ohms et généralement de l'ordre de 4,5 ohms, soit de l'ordre de 10 ohms. 20. Vitrage selon l'une des revendications précédentes, carac- térisé en ce qu'il est encapsulé. 21. Procédé de fabrication d'un vitrage selon les revendica- tions 14 à 17 précédentes, caractérisé en ce que: - sur une plaque de verre revêtue ITO sur une face qu'on appelle con- ventionnellement face 3, on réalise sur l'autre face, conventionnelle- ment la face 4, un dépôt périphérique d'émail opaque, - sur. une autre plaque de verre, en verre "TSA" ou UTSA2+'" ou verre teinté du même type, on réalise sur une face appelée conventionnelle- ment face 2 un dépôt périphérique d'émail opaque, - on superpose les deux plaques, face 2 contre face 3 et on les dispose dans un four sur un squelette ou cadre de bombage en vue de leur bombage, - on réduit la couche ITO, - on réalise les bandes d'amenée de courant électrique, - on assemble et on feuillette les deux plaques de verre avec interca- lation de la feuille de plastique souple, d'indice supérieur i 1, du type PVB. 22. Procédé selon la revendication 21, caractérisé en ce que les bandes d'amenée de courant sont des clinquants métalliques et en ce qu'on les fixe notamment par soudure, le long des bordures de la feuil- le de matière plastique souple, notamment en PVB, lors de l'assemblage et du feuilletage les clinquants étant appliques contre la couche IT0. 23. Procédé selon la revendication 22, caractérisé en ce que le clinquant en prolongement de l'une des bandes d'amenée de courant est passe de l'autre côti de la feuille du type PVB au travers d'une incision, et amené au niveau du clinquant en prolongement de l'autre bande d'amenée de courant, les deux clinquants prolongeant les deux bandes d'amenée de courant étant ainsi disposés sensiblement au même endroit. 24. Procédé selon l'une des revendications 22 ou 23, caracté- risé en ce qu'on procède au traitement réducteur de la couche ITO par recuisson en atmosphère réductrice sous pression, notamment inférieure 1 bar et en particulier de l'ordre de 0 i 0,5 bar, par exemple 0,2 bar. 25. Procédé selon l'une des revendications 21 à 24, caracté- risé en ce que le traitement réducteur est pratiqué avec les deux pla- ques de verre superposées, la couche ITO étant disposée sur la face de l'une des plaques en contact avec l'autre plaque. 26. Procédé selon la revendication 25, caractérisé en ce que le traitement réducteur et le bombage sont conduits simultanément. 27. Application du procédé selon les revendications 21 à 26 à la fabrication de vitrages chauffants pour l'automobile, notamment des pare-brise. 28. Application selon la revendication 27, caractérisée en ce qu'après bombage des plaques de verre, la couche ITO est sur une face convexe.